СПОСОБ РЕГЕНЕРАЦИИ РАСТВОРА ЧЕРНОГО ХРОМАТИРОВАНИЯ ЦИНКОВЫХ ПОКРЫТИЙ

2
2
Способ регенерации раствора черного хроматирования цинкового покрытия с помощью электролиза с использованием двух- и трехкамерных электролизеров, отличающийся тем, что регенерируемый раствор черного хроматирования сначала поступает в анодную камеру трехкамерного электролизера с катионообменной и анионообменной мембранами, в которой расположен платинированный ниобиевый анод, затем проходит через среднюю камеру этого же электролизера, отделенную от анодной камеры анионообменной мембраной и от катодной камеры - катионообменной мембраной и затем возвращается в ванну хроматирования, причем раствор в катодной камере, в которой расположен катод из нержавеющей стали, содержит серную кислоту 5-15 г/л и сульфат цинка и циркулирует между катодной камерой трехкамерного электролизера, катодной камерой двухкамерного электролизера, содержащей серную кислоту 0,5-1,5 г/л и сульфат цинка, с катодом из нержавеющей стали и анодной камерой двухкамерного электролизера с анодом из платинированного ниобия, отделенной от катодной камеры анионообменной мембраной, причем на катоде трехкамерного электролизера при плотности тока 0,1-0,5 А/дмвыделяется порошок металлического серебра, который периодически снимают с катода, растворяют в азотной кислоте и возвращают в ванну черного хроматирования, а металлический цинк, выделившийся на катоде двухкамерного электролизера при плотности тока 2-5 А/дм, периодически снимают с его поверхности.